(57)【特許請求の範囲】
【請求項１】
セパレータと、前記セパレータを介して対向配置された分極性電極と、前記分極性電極の外側に引き出されたタブからなる単位セルを複数積層し、前記タブを正極、負極に分けて導電体接続部に一定間隔に設けられた溝部に挿入し、前記間隔を前記単位セルの厚さに合わせるように、前記タブと前記導電体接続部を、前記単位セルの積層方向に対して平行に加圧し、かしめ加工して接続し、前記導電体接続部とリード端子が接続され電解液を封入してラミネートフィルムで外装したことを特徴とする電気二重層キャパシタ。
【請求項２】
前記導電体接続部とリード端子が、一体物であることを特徴とする請求項１に記載の電
気二重層キャパシタ。
【発明の詳細な説明】
【技術分野】
【０００１】
本発明は、電気二重層キャパシタに関し、特に、単位セルを積層した電気二重層キャパシタに関するものである。
【背景技術】
【０００２】
電気二重層キャパシタは、電荷を有する固体と、それに接触する電解液の界面に形成される、厚さ数ｎｍ程度の電気二重層を、誘電体として利用したものである。電気二重層の容量は、表面積が数千ｍ２／ｇにも及ぶ活性炭を電極に用いることで、大きな容量を得ることが可能である。
【０００３】
また、電気二重層キャパシタは、ニッケル水素二次電池やリチウムイオン二次電池と比べ、急速に充電ができ、大電流で放電することができると共に、１万回以上の充放電を繰り返しても、特性が劣化しないなど、従来の二次電池にはない特徴を有している。このため、近年、二次電池の代替用または補助用の電力供給電源として、電気二重層キャパシタに対する期待が高まっている。
【０００４】
従来の電気二重層キャパシタで、高容量を目的とするものでは、帯状の導電体からなる集電体の表面に分極性電極を形成した正負一対の電極体と、電極体の間に介在するセパレータを渦巻状に巻き回してキャパシタ素子とし、この素子に電解液を含浸させ、金属容器に収容し、製品の開口部をキャップで密閉して構成した、巻回型の電気二重層キャパシタがある。
【０００５】
また、高容量かつ小型化、薄型化を目的とするものでは、セパレータを介して集電体表面に形成された分極性電極を対向配置し、この分極性電極の外側に配置されたタブからなる単位セルを複数積層して、外装体により封止し、この外装体の内部に電解液を有する構造の積層型の電気二重層キャパシタがある。
【０００６】
図２に、従来の電気二重層キャパシタの一例の断面図を示す。図２に示す電気二重層キャパシタは、特許文献１に開示されたものと類似の構造をもつものであって、正極および負極となる集電体３上に形成された一対の分極性電極１がセパレータ２を介して配置され、分極性電極１から引き出されたタブ１３ａがリード端子１４と接続され、電解液５を封入してラミネートフィルム６からなる外装体で外装される。この電気二重層キャパシタは、積層型の電気二重層キャパシタを例にとると以下のようにして製造される。
【０００７】
まず、集電体３の表面に、分極性電極１となる電極層を形成する。次いで、この集電体３と分極性電極１を所定の大きさに加工する。その後、分極性電極１をセパレータ２を介して対向配置し、この分極性電極１の外側に配置されたタブ１３ａからなる単位セルを複数積層して、キャパシタ素子を構成する。
【０００８】
一方、集電体３は、電極層を形成しない部分としてタブ１３ａが突出しており、複数のタブ１３ａが密集した形態でリード端子１４と結合し、電気的な接続を行う。
【０００９】
最後に、キャパシタ素子に電解液５を注入し、リード端子１４のみを外部に突出するようにラミネートフィルム６で封止することで、図２に示す構造の電気二重層キャパシタを作製している。
【先行技術文献】
【特許文献】
【００１０】
【特許文献１】特開２００８−２７８９１号公報
【発明の概要】
【発明が解決しようとする課題】
【００１１】
この電気二重層キャパシタでは、リード端子に比べて厚さの極めて薄いタブを密集させ、リード端子と接続するが、タブが切断しないように、折り曲げを最小化した構造とする必要がある。
【００１２】
しかしながら、電気二重層キャパシタをより高容量化するために、積層数を増やした場合には、積層方向において最上段に位置するタブと、最下段に位置するタブとの距離が長くなるので、リード端子と接続する際には、最上段に位置するタブの折り曲げ度合いはより大きくなり、接続時にタブが切れやすいという欠点がある。
【００１３】
このタブの一部の切れが、製造工程中のストレスなどによりさらに進行して、完全にタブが切断して、リード端子と電気的な導通が無くなった場合には、キャパシタの容量が減少してしまう問題がある。特に近年では、キャパシタの高容量化の要求は非常に大きくなっているが、上記の問題から積層数を増やす方法での高容量化には、タブの密集とリード端子との接続構造に改善が必要であった。
【００１４】
即ち本発明の課題は、信頼性が高く、高容量の電気二重層キャパシタを提供することにある。
【課題を解決するための手段】
【００１５】
本発明はタブの折曲げを極力少なくしてリード端子と接続する構造を見出したもので、本発明の電気二重層キャパシタは、セパレータと、前記セパレータを介して対向配置された分極性電極と、前記分極性電極の外側に引き出されたタブからなる単位セルを複数積層し、前記タブを正極、負極に分けて導電体接続部に一定間隔に設けられた溝部に挿入し、前記間隔を前記単位セルの厚さに合わせるように、前記タブと前記導電体接続部を、前記単位セルの積層方向に対して平行に加圧し、かしめ加工して接続し、前記導電体接続部とリード端子が接続され電解液を封入してラミネート
フィルムで外装したことを特徴とする。
【００１６】
また、本発明の電気二重層キャパシタは、前記導電体接続部とリード端子が、一体物であることが好ましい。
【発明の効果】
【００１７】
本発明の電気二重層キャパシタは、キャパシタ素子から突出したタブをほとんど折り曲げることなく、導電体の間に挟んで接続するため、タブに加わる曲げストレスは小さく、切れも発生しないため、接続状態が安定で、信頼性を向上できる。
【００１８】
また、本発明の電気二重層キャパシタにおいては、最上段に位置するタブから、最下段に位置するタブまでの、いずれのタブにおいても、折り曲げ度合いは一定しており、特定のタブにストレスが集中することのない接続構造であるため、単位セルの積層数を増加させた場合においても、タブ切断の問題なく高容量化が可能となる。
【図面の簡単な説明】
【００１９】
【図１】本発明の電気二重層キャパシタの断面図。
【図２】従来の電気二重層キャパシタの断面図。
【発明を実施するための形態】
【００２０】
以下、本発明の実施の形態について図面を参照して説明する。図１に示すように本発明の電気二重層キャパシタは、正極および負極となる集電体３上に形成された一対の分極性電極１がセパレータ２を介して配置され、分極性電極１から引き出されたタブ３ａが、導電体接続部４ａに一定間隔で設けられた溝部４ｂで狭持され、導電体接続部４ａとリード端子４が接続、或いは一体物として形成され、電解液５を封入して、ラミネートフィルム６からなる外装体で外装される。
【００２１】
ここで、本発明の電気二重層キャパシタに用いる構成材料について説明する。
【００２２】
分極性電極１は主として炭素材料で構成されており、炭素材料にはフェノール樹脂系活性炭、やしがら系活性炭、石油コークス系活性炭やポリアセンなどを用いるとよい。また、活性炭としては、大容量で低内部抵抗の電気二重層キャパシタが得られるように、粉末の場合は平均粒径が２０μｍ以下で、比表面積が１０００〜３０００ｍ２／ｇの活性炭を使用するのが好ましい。
【００２３】
分極性電極１には、必要に応じて導電助剤が添加される。導電助剤としては、黒鉛、カーボンブラックが好ましい。また、場合によっては分極性電極にバインダが添加されるが、このバインダには有機溶媒系電解液に対して耐薬品性を有し、キャパシタ特性に影響を及ぼさないものを選択すればよく、一般的にはポリフッ化ビニリデンやポリテトラフルオロエチレンなどを用いるのが好ましい。
【００２４】
セパレータには、例えば、電気二重層キャパシタ用として、レーヨン系抄紙、ガラス繊維混抄紙やポリプロピレン不織布などが使用できる。
【００２５】
集電体３の材料は、使用する電気二重層キャパシタの特性に応じて適宜選択すればよく、アルミニウム、ステンレス、銅やニッケル等が使用されるが、特にアルミニウムが好ましい。集電体に電極層を形成する方法は従来の方法でよく、電極層に用いる部材を溶媒に分散させてスラリーとし、低抵抗とするために表面エッチング処理を行った集電体に塗工すればよい。塗工法としては一般に、メタルマスク印刷法、静電塗装法、ディップコート法、スプレーコート法、ロールコート法、ドクダーブレード法、グラビアコート法、スクリーン印刷法等が使用されている。その後、必要に応じて、平板プレス、カレンダーロール等により圧延処理を行ってもよい。また、塗工法以外にも押し出し法によりシート状の電極を形成し、次いで集電体に導電性接着剤を用いて一体化する方法でもよい。
【００２６】
電解液５としては、電気化学的に安定な電解質を極性有機溶媒に溶解させたものを適宜使用すればよい。電解質は、カチオンとして第４級アンモニウムイオンや第４級ホスホニウムイオンが、またアニオンとしては、ＢＦ４−やＰＦ６−、ＣｌＯ４−などが好ましい。有機溶媒としては、プロピレンカーボネート、エチレンカーボネート、ブチレンカーボネート、ジメチルカーボネート、スルホラン、３−メチルスルホラン、アセトニトリルなどが好ましい。なお、これらの有機溶媒は、単独でなく、２種類以上併用してもよい。
【００２７】
リード端子４および、導電体接続部４ａの材料には、アルミニウム、ステンレス、銅やニッケルなどを使用すればよいが、特にアルミニウムが好ましい。
【００２８】
ラミネートフィルム６には、金属箔とポリオレフィン系フィルムを貼り合わせたラミネートフィルムを用いればよい。
【００２９】
本発明の実施の形態の電気二重層キャパシタの製造方法について図１を参照して説明する。
【００３０】
活性炭とカーボンブラック、ポリテトラフルオロエチレン等を溶媒に分散させてスラリ−とし、そのスラリーを集電体３となるアルミニウム箔等に塗布して、分極性電極１となる電極層を作製する。集電体３と塗工した分極性電極１を所定の大きさに加工する。正極と負極とする各分極性電極１にセパレータ２を挟み単位セルとし、この単位セルを複数積層して、キャパシタ素子を作製する。
【００３１】
キャパシタ素子の負極とする各分極性電極１から突出したタブ３ａは、アルミニウム等の導電体接続部４ａの溝部４ｂに挿入し、しかる後に、この導電体接続部４ａを上下よりかしめ加工またはレーザ溶接などにより接続する。また、同様にして、正極とする各分極性電極１から突出したタブ３ａにも、導電体接続部４ａを接続する。ここで、導電体接続部４ａはキャパシタ素子とは反対方向に延長してリード端子４と一体物してもよいし、別に準備した金属片などをリード端子４として接続してもよい。また、正極と負極のタブは図１に示すように対向した辺から引き出してもよいし、同一辺の左右から引き出すこともできる。また溝部の間隔を単位セルの厚さに合わせると、タブの曲げが少なくなるので好ましい。
【００３２】
外装体である２枚のラミネートフィルム６の間に、上記キャパシタ素子を挿入し、各キャパシタ素子に接続されたリード端子４の一部が外部に突出するように、一端を残して、熱シールを行う。電解液５を注入した後、ラミネートフィルム６の残り一端の熱シールを行う。以上で、図１に示す構造の電気二重層キャパシタが得られる。
【００３３】
なお、本発明は上記各実施の形態に限定されず、本発明の技術思想の範囲内において、各実施の形態は適宜変更され得ることは明らかである。また上記構成部材の数、位置、形状等は上記実施の形態に限定されず、本発明を実施する上で好適な数、位置、形状等にすることができる。
【実施例】
【００３４】
以下に実施例を示し、本発明を詳細に説明するが、本発明は各実施例により限定されるものではない。
【００３５】
比表面積１５００ｍ２／ｇのやしがら系活性炭とカーボンブラックとポリテトラフルオロエチレンを質量比８：１：１で混合したものに溶媒を加えてスラリーを作製する。このスラリーを表面エッチング処理した３０μｍ厚のアルミニウム箔の集電体上にドクターブレード法にて塗布し、片面の電極層の厚みが３０μｍになるように分極性電極を作製し、同様に、もう片面にも分極性電極を作製した。その後、電極形状に、打抜き加工した。
【００３６】
次に、２．８ｍｍ厚のアルミニウムからなる導電体の端を０．６ｍｍの等しい間隔で幅０．２ｍｍの溝部を４つ切削加工により設け導電体接続部とした。一方、この導電体接続部の溝部の反対側は厚み０．４ｍｍまで薄く加工して、リード端子とした。
【００３７】
次に、正極と負極の各分極性電極に２５μｍ厚のレーヨン系セパレータを挟んで単位セルとした。このとき、分極性電極から突出したタブは、正極と負極を左右に分けて配置し、このタブをそれぞれ正極、負極となる導電体接続部の溝部最下段に挿入した。
【００３８】
次にセパレータを挟んで、前述と同様の単位セルを積層し、正極、負極それぞれのタブを、まだ空いている導電体接続部の溝部に下から順に挿入し、これを繰り返すことで単位セルが４つ積層したキャパシタ素子を作製した。
【００３９】
次に、キャパシタ素子の左右に位置する導電体接続部を、溝部の間隔が０．２ｍｍ、すなわち単位セルの厚さと同じになるまで、上下より加圧することでかしめ加工して、正極および、負極すべてのタブを導電体接続部と接続した。このかしめ加工により、タブの曲がりが殆どなく、かつ積層した単位セル間に隙間のないキャパシタ素子を得た。
【００４０】
次に、製品サイズに切った長方形のナイロンとアルミニウム箔およびポリプロピレンの三層構造からなる１２０μｍ厚のラミネートフィルムを２枚用意し、隣り合わない対向する二辺の端部を熱シールで２１０℃、１秒間の融着を行った。
【００４１】
次に、このラミネートフィルムの間に上記キャパシタ素子を挿入し、ラミネートフィルムの残り二辺の端部を、各キャパシタに接続されたリード端子の一部が外部に突出するように熱シールした。
【００４２】
最後に、このキャパシタ素子にホウフッ化トリエチルメチルアンモニウムをプロピレンカーボネートに溶解した電解液を注入し、その後、ラミネートフィルムの残り一辺の端部を、キャパシタ素子に接続された他方のリード端子の一部が外部に突出するように熱シールし、本実施例の電気二重層キャパシタを作製した。
【００４３】
比較例として、キャパシタ素子の各集電体のタブを密集させ、アルミニウムの平板状のリード端子を超音波溶接した以外は、上記実施例と同様にして、比較例の電気二重層キャパシタを作製した。
【００４４】
実施例および比較例において、それぞれ作製された１０個の電気二重層キャパシタに一定時間電圧を印加した後、定電流放電カーブより静電容量を測定したところ、比較例の電気二重層キャパシタでは１０個中２個で、実施例よりも２５％容量が低いものがあることを確認した。更に、この容量の低い比較例の電気二重層キャパシタのラミネートフィルムを開封して、キャパシタ素子から突出したタブを観察したところ、最上段のタブがキャパシタ素子に隣接する部分で切断していたことが確認された。
【符号の説明】
【００４５】
１    分極性電極
２    セパレータ
３    集電体
３ａ、１３ａ    タブ
４、１４    リード端子
４ａ    導電体接続部
４ｂ    溝部
５    電解液
６    ラミネートフィルム
【図１】
0005653081.tif 000002
【図２】
0005653081.tif 000003